(57)【要約】  例えば化粧品、歯科技術、医薬品及び洗浄剤等の種々の使用分野における、酸化処理を実施するための透き通った又は透明でゲル状の薬剤が好ましい。本発明の薬剤は、毛髪化粧処理、例えばブロンド染め、酸化毛髪染色及び、パーマネントヘア加工の際の固定化における使用に適したものが特に好適である。この本発明の薬剤は、酸化剤と、少なくとも１種の安定化剤と、少なくとも１種の特定のポリマー増粘剤と、水又は水性溶剤とから成る混合物を含有する。【選択図】なし【特許請求の範囲】
【請求項１】
（ａ）少なくとも１種の酸化剤、
（ｂ）少なくとも１種の過酸化物安定化剤、
（ｃ）下記のグループ（ｉ）〜（ｖ）から選ばれたポリマー増粘剤の少なくとも１種、
（ｉ）アクリル酸のコポリマー、
（ｉｉ）プロピレンオキシ基を有するポリマー、
（ｉｉｉ）ビニルピロリドンのコポリマー、
（ｉｖ）ヒドロキシアルキル‐澱粉ホスフェート、及び
（ｖ）アルカリマグネシウムシリケート、
並びに
（ｄ）水又は水性溶剤
を含有することを特徴とする酸化処理用薬剤。
【請求項２】
前記薬剤がゲル状であることを特徴とする請求項１に記載の薬剤。
【請求項３】
前記薬剤が透明であることを特徴とする請求項１又は２に記載の薬剤。
【請求項４】
前記酸化剤が、過酸化水素、臭素酸アルカリ、臭素酸アルカリ土類、臭素酸アンモニウム、過硫酸アルカリ、過硫酸アルカリ土類、過硫酸アンモニウム、過硼酸アルカリ、過硼酸アルカリ土類、過硼酸アンモニウム、過炭酸アルカリ、過炭酸アルカリ土類、過酸化カルシウム及びヨウ素酸ナトリウムから選ばれたものであることを特徴とする請求項１〜３のいずれか１項に記載の薬剤。
【請求項５】
前記薬剤が、酸化剤として臭素酸塩を含有し、しかも、７と８．５の間のｐＨを有することを特徴とする請求項１〜４のいずれか１項に記載の薬剤。
【請求項６】
前記薬剤が、２〜６のｐＨ値を有することを特徴とする請求項１〜４のいずれか１項に記載の薬剤。
【請求項７】
前記酸化剤が、０．１〜２５重量％の量にて含有されていることを特徴とする請求項１〜６のいずれか１項に記載の薬剤。
【請求項８】
前記安定化剤が、リン酸水素ジアルカリ、ｐ‐アセタミドフェノール、オキシキノリン塩、サリチル酸及びその塩、１‐ヒドロキシエタン‐１，１‐ジホスホン酸、１‐ヒドロキシエタン‐１，１‐ジホスホン酸テトラナトリウム、イミノジコハク酸テトラナトリウム、エチレンジアミン‐テトラナトリウムアセテート及びＮ‐（４‐エトキシフェニル）‐アセタミドから選ばれたものであることを特徴とする請求項１〜７のいずれか１項に記載の薬剤。
【請求項９】
前記安定化剤が、０．０１〜２重量％の量にて含有されていることを特徴とする請求項１〜８のいずれか１項に記載の薬剤。
【請求項１０】
前記安定化剤が、下記の二成分の配合物：
エチドロン酸とサリチル酸、
エチドロン酸とリン酸ジナトリウム、
エチドロン酸テトラナトリウムとサリチル酸、
エチドロン酸テトラナトリウムとサリチル酸、
エチドロン酸テトラナトリウムとリン酸ジナトリウム
から選ばれたものであることを特徴とする請求項１〜９のいずれか１項に記載の薬剤。
【請求項１１】
前記安定化剤が、０．１〜０．３重量％の量にて含有されており、しかも、エチドロン酸テトラナトリウム、サリチル酸及びエチドロン酸から選ばれたものであることを特徴とする請求項１〜９のいずれか１項に記載の薬剤。
【請求項１２】
前記ポリマー増粘剤が、以下の表：
【表１】
2007517823.tif 000005
【表２】
2007517823.tif 000006
から選ばれたものであることを特徴とする請求項１〜１１のいずれか１項に記載の薬剤。
【請求項１３】
前記ポリマー増粘剤が、０．１〜５．０重量％の量にて含有されていることを特徴とする請求項１〜１２のいずれか１項に記載の薬剤。
【請求項１４】
前記水が、５０〜９８重量％の量にて含有されていることを特徴とする請求項１〜１３のいずれか１項に記載の薬剤。
【請求項１５】
前記薬剤が、１〜２０重量％のアルコールを含有することを特徴とする請求項１〜１４のいずれか１項に記載の薬剤。
【請求項１６】
前記アルコールが、１，２，３‐プロパントリオールであることを特徴とする請求項１５に記載の薬剤。
【請求項１７】
前記薬剤が、少なくとも１種のカチオン性ポリマーを含有することを特徴とする請求項１〜１６のいずれか１項に記載の薬剤。
【請求項１８】
前記薬剤が、少なくとも１種の両性の界面活性化合物を含有し、当該化合物が、イミダゾールのカルボキシル誘導体、Ｎ‐アルキルアミドベタイン、Ｎ‐アルキルスルホベタイン、Ｎ‐アルキルアミノプロピオネート、１２〜１８個の炭素原子を有するアルキルジメチルカルボキシメチルアンモニウム塩、及び脂肪酸アルキルアミドベタインから選ばれたものであることを特徴とする請求項１〜１７のいずれか１項に記載の薬剤。
【請求項１９】
前記薬剤が、Ｈａａｋｅ回転粘度計，タイプＶＴ５５０を用いて１２．９／秒のせん断速度で２５℃にて測定された粘度として、１００〜３０，０００ｍＰａ・ｓの粘度を有することを特徴とする請求項１〜１８のいずれか１項に記載の薬剤。
【請求項２０】
前記薬剤が、２成分調製物の形態であり、しかも、使用する直前に、純粋な前記ポリマー増粘剤又はポリマー増粘剤を含有した組成物（成分１）を、水性の過酸化水素溶液（成分２）と混合することによって製造されることを特徴とする請求項１〜１９のいずれか１項に記載の薬剤。
【発明の詳細な説明】
【技術分野】
【０００１】
本発明は、好ましくは、例えば化粧品、歯科技工、医薬品及び洗浄剤等の種々の使用分野における、酸化処理を実施するための透き通っているか又は透明でゲル状の薬剤に関するものである。本発明の薬剤は、毛髪化粧処理、例えばブロンド染め、酸化毛髪染色及び、パーマネントヘア加工の際のセットにおける使用に適したものが特に好適である。この本発明の薬剤は、酸化剤と、少なくとも１種の安定化剤と、少なくとも１種の特定のポリマー増粘剤と、水又は水性溶剤とから成る混合物を含有する。
【背景技術】
【０００２】
毛髪化粧品の使用分野の具体例としては、そのような薬剤の需要は下記のようなものがある。毛髪化粧品には、種々の使用のために酸化剤含有の毛髪処理剤が添加され、この場合、一番よく使われる、それに含まれる酸化剤は過酸化水素である。この酸化性毛髪処理剤は、一連の毛髪化粧処理において重要な役割を演ずる。例えば、ブロンド染めにおいては、毛髪顔料は酸化剤含有の処方の作用によって、酸化的に分解され、その結果、毛髪の漂白が起こる。
【０００３】
ブロンド染め剤は通常、過酸化水素製剤と塩基性成分という二種の成分から成る。所望の漂白度に応じて、効力増加のためにペルオキソ二硫酸塩を添加してもよい。過酸化水素水溶液は、毛髪に狙いをつけて塗布するのが非常に難しいので、大体において強く増粘した酸化性のエマルションが使用される。このエマルションの稠性付与剤は、大抵、長鎖脂肪アルコールであり、この場合乳化剤としては大抵、脂肪アルコールエトキシレート，アルキル硫酸エステル、アルキルエーテル硫酸エステルなどが添加される。これらの白色の製剤は、毛髪上に確かによく配置されるが、塗布のあと毛髪の上にある製剤を通して、整髪師が毛髪の状態を見るのを制限する可能性がある。毛髪に対する漂白処方の作用に対して漂白度の調節をもつために、塗布した製剤を通して毛髪の漂白度をいつでも観察できるように、製剤は透明で、したがって透き通っていることが望ましい。同時に、製品の施行に応じて製剤は大体においてかなり濃縮化されるべきであり、それによってそれは毛髪上に狙いをつけて塗布でき、流れ落ちず、したがって皮膚上により少ない量でだけ到達し、それによって受容量が向上し、皮膚刺激の危険が少なくなる。
【０００４】
これらの性質（透明性および濃縮化した稠性）は、例えば還元剤含有の製剤を使用してのパーマネントヘア加工におけるような後の毛髪処理においても望ましい。パーマネントヘア加工では、通常毛髪をまず毛髪ケラチンのジスルフィド橋を開環する作用のあるケラチン還元性のメルカプト化合物に基づく加工剤で処理し、つぎに希望の形にする。加工剤としては、例えばメルカプトカルボン酸の塩またはエステルのようなケラチン還元性のメルカプト化合物が通常使用される。つぎに、毛髪を水ですすぎ、さらに固定剤で後処理する。この場合、前に開環したジスルフィド橋はもう一度新しい形に結合する。
【０００５】
パーマネントヘア加工の定められた実施態様では、毛髪はまず通常チオグリコレート含有のクリームである還元性のクリームで処理し、次にクリップまたは一定のカーラーのような適当な手段で希望の形にする。毛髪の状態によって異なる作用時間の後、チオグリコレート系のヘア加工剤をすすぎ、次に毛髪のセットのために酸化剤含有の処方を塗布するが、この酸化剤は普通過酸化水素である。エマルションの稠性付与剤は、大抵長鎖脂肪アルコールであり、この場合、一般的には脂肪アルコールエトキシレート、アルキル硫酸エステルおよびアルキルエーテルサルフェートのような乳化剤が添加される。
【０００６】
このエマルションの欠点は、透明でもなく透き通ってもいず、白くて濁っていることである。そのため、整髪師が処方を塗布した後、毛髪の形の変化を見るのが非常に困難である。したがって、毛髪にセット製剤を作用させる間、形状付与の最適の制御をもつので、塗布した製剤を通して毛髪の形をいつも観察できるので、製剤が透明であることが望ましい。同時に、製品の実施次第で処方は大体において強く濃化され、耐塩性であり、毛髪に狙いをつけて塗布でき、流れ落ちない。毛髪の酸化処理のための薬剤が、一般にカーラーから流れ落ちず、そのため整髪の客のセットが姿勢正しく行われ、作用時間の間、普通は洗面台を使用しなくても実施できることが特に有利である。
【０００７】
透明なゲルを形成するポリマー増粘剤による酸化剤含有の製剤の長時間の増粘は、添加された酸化剤へ不安定化の影響を与える。これは、減らした酸化剤含量による悪い結果へ使用技術的に必然的に導くか、またはこの薬剤の容器（いわゆるボンベ）が破壊するまで危険な変形を導くことになる。一番よく使われる酸化剤である過酸化水素を添加する場合は、過酸化水素を安定にするために、２〜３のｐＨ値に調節しなければならない。このように低いｐＨ値では、今まで濃縮化に適さなかったポリマーでも、十分な粘度を薬剤に付与し、同時に透明な製剤をもたらし、６ケ月以上も４０℃で粘度が安定であり、過酸化物にも安定であり、ｐＨも安定である。
【発明の開示】
【発明が解決しようとする課題】
【０００８】
したがって、前述の欠点をもたず、すなわちゲル状の粘度を有し、同時に透明であり、毛髪から滴り落ちず、４０℃で６ケ月を超える期間でも変わらない粘度と、変わらないｐＨ値および一定の過酸化物含量をもつ特に毛髪の酸化処理を実施するための薬剤を提供するという課題が存在した。
【０００９】
この課題は、専門家に当然と思われる方法を選び、単に適当に手に入る濃縮化剤で過酸化水素の水溶液を濃縮化しても解決することができない。そのような混合物は、４０℃で６ケ月以上、要求される長期安定性をもたない。
【課題を解決するための手段】
【００１０】
意外なことに、今や、酸化処理のための透明でゲル状の薬剤が、少なくとも一種の酸化剤、少なくとも一種の特定の過酸化物安定剤、少なくとも一種の特定のポリマー増粘剤および水または水性溶媒を含む場合、抜群の方法で提示された課題が解決されることがわかった。
【００１１】
したがって、本発明の対象は、請求項１の薬剤である。
【００１２】
この薬剤はゲル状であるのが好ましく、ゲル状で透明であるのが特に好ましい。
【発明を実施するための最良の形態】
【００１３】
酸化剤としては、例えば毛髪の酸化処理のための薬剤にこれまで使用されてきた酸化性の化合物が任意にどれでも添加できる。そのような酸化性化合物の例は、過酸化水素、臭素酸アルカリ、例えば臭素酸アンモニウム、臭素酸アルカリ土類、過硫酸アルカリ、過硫酸アルカリ土類、過硫酸アンモニウム、過硼酸アルカリ、過硼酸アルカリ土類、過硼酸アンモニウム、過炭酸アルカリ、過炭酸アルカリ土類、過硼酸アンモニウム、過酸化カルシウムおよびヨウ素酸ナトリウムである。いろいろな品質（例えば化粧品用標準品質、特に高安定性の品質）の過酸化水素を添加するのが好ましい。固定剤に含まれる酸化剤の量は、使用期間および使用温度によって異なる。普通、酸化剤は０．１〜２５重量％の量、好ましくは２〜１４重量％の量、特に好ましくは４〜１２重量％の量で含まれる。
【００１４】
製剤のｐＨ値は、特に過酸化物を使用する場合２〜６のｐＨ値、好ましくは３〜５のｐＨ値を有する。臭素酸塩を使用する場合のｐＨ値は、好ましくは６〜９、特に好ましくは７〜８．５である。
【００１５】
本発明の薬剤はさらに、好ましくはリン酸水素ジアルカリ、ｐ−アセタミドフェノール、オキシキノリン塩、サリチル酸およびその塩、１−ヒドロキシエタン−１，１−ジホスホン酸、１−ヒドロキシエタン−１，１−ジホスホン酸テトラナトリウム（ＣＡＳ３７９４−８３−０；ＣＴＦＡ：ＴＥＴＲＡＳＯＤＩＵＭ  ＥＴＩＤＲＯＮＡＴＥ）、イミノジコハク酸テトラナトリウム（ＣＡＳ１４４５３８−８３−０；ＣＴＦＡ：ＴＥＴＲＡＳＯＤＩＵＭ  ＩＭＩＮＯＤＩＳＵＣＣＩＮＡＴＥ）、エチレンジアミン‐テトラナトリウムアセテート（ＩＮＣＩ：ＥＤＴＡ）及びＮ−（４‐エトキシフェニル）−アセタミド（ＣＴＡ：ＰＨＥＮＡＣＥＴＩＮ）から選ばれた一種以上の安定剤を含有する。
【００１６】
特に適した過酸化物安定剤は、下記の表のものである。
【００１７】
【表１】
2007517823.tif 000002
【００１８】
この過酸化物安定剤は、単独または混合物で、好ましくは０．０１〜２重量％の濃度で、特に好ましくは０．０５〜０．３重量％の量で含まれる。
【００１９】
好ましいのは、過酸化物安定剤であるエチドロン酸とサリチル酸、エチドロン酸とリン酸ジナトリウム、エチドロン酸テトラナトリウムとサリチル酸、エチドロン酸テトラナトリウムとサリチル酸、エチドロン酸テトラナトリウムとリン酸ジナトリウムの組み合わせを含むものである。
【００２０】
特に好ましいのは、組み合わせに含まれる過酸化物安定剤が下記の量で含まれるものである：
０．１重量％のエチドロン酸と０．１重量％のサリチル酸、
０．０５重量％のエチドロン酸と０．１５重量％のリン酸ジナトリウム、
０．０５重量％のエチドロン酸テトラナトリウムと０．１５重量％のサリチル酸、
０．１５重量％のエチドロン酸テトラナトリウムと０．０５重量％のサリチル酸、
０．１重量％のエチドロン酸テトラナトリウムと０．１重量％のリン酸ジナトリウム。
【００２１】
一種だけの過酸化物安定剤が含まれる場合は、これはエチドロン酸テトラナトリウム、サリチル酸またはエチドロン酸から選ばれるのが好ましく、この場合、添加濃度はいずれも０．２重量％であるのが好ましい。
【００２２】
好ましいポリマー増粘剤は：
【００２３】
【表２】
2007517823.tif 000003
【００２４】
【表３】
2007517823.tif 000004
【００２５】
このポリマー増粘剤は、単独または混合物として、好ましくは０．１〜５．０重量パーセント、特に好ましくは０．５〜３．０重量パーセント、最適には１．５〜２．５重量パーセントの量で含まれる。
【００２６】
本発明の薬剤はさらに、水または水溶液を含む。水は、好ましくは５０〜９８重量％の量で、特に好ましくは６５〜８５重量％の量で、最も好ましくは６５〜８０重量％の量で含まれる。
【００２７】
例えば毛髪の酸化処理のための本発明の薬剤は、好ましくは０．１〜２重量パーセントの量で陽イオン性のポリマーを含んでもよく、この場合、例えば下記の陽イオン性ポリマーまたはこの陽イオン性ポリマーの混合物が適している：陽イオン性セルロース誘導体、例えば陽イオン性セルロースエーテル（例えばＣＴＦＡ：ポリクアテルニウム−１０）、ポリジメチルアミノエチルメタクリレート（７５％までジメチル硫酸で、または１００％まで塩化メチルまたは臭化メチルで四級化）、ベータ‐メタクリルオキシエチルトリメチルアンモニウムメトスルフェートのホモポリマー（ＣＴＦＡ：ポリクアテルニウム−１４）、ベータ‐メタクリルオキシエチルトリメチルアンモニウムメトスルフェート／アクリルアミド共重合体（ＣＴＦＡ：ポリクアテルニウム−５）、ベータ‐メタクリルオキシエチルトリメチルアンモニウムメトスルフェート／ビニルピロリドン共重合体（ＣＴＦＡ：ポリクアテルニウム−１１）、Ｎ−ビニルピロリドン／メタクリルアミドプロピルトリメチルアンモニウムクロリド共重合体および陽イオン性キトサン誘導体。
【００２８】
これらの陽イオン性ポリマーの中では、下記の化合物が特に好ましい：ポリジメチルアミノエチルメタクリレート（７５％までジメチル硫酸で四級化）、Ｎ−ビニルピロリドン／メタクリルアミドプロピルトリメチルアンモニウムクロリド共重合体、ベータ‐メタクリルオキシエチルトリメチルアンモニウムメトスルフェート／ビニルピロリドン共重合体およびベータ‐メタクリルオキシエチルトリメチルアンモニウムメトスルフェートのホモポリマー。
【００２９】
特に毛髪の酸化性処理のための本発明の薬剤には、さらに非イオン性の界面活性化合物、例えば分子中に例えば１〜５個のエチレンオキシド単位をもつ低エトキシル化度の脂肪アルコールポリグリコールエーテル、オキシエチル化アルキルフェノールまたはオキシエチル化ソルビタン脂肪酸エステルを含んでもよい。非イオン性の界面活性化合物は、０．１〜６重量パーセントの総量で薬剤中に含まれるのが好ましい。
【００３０】
薬剤中にはまた、好ましくは０．１〜３重量パーセントの量で、両性の界面活性化合物を含んでもよく、この場合、例えば下記の両性の界面活性化合物またはこれらの両性の界面活性化合物の混合物が適している：イミダゾールのカルボキシル誘導体、例えばＣＴＦＡ：ココアンフォジプロピオネート、ＣＴＦＡ：ナトリウムココアンフォアセテートまたはＣＴＦＡ：ココベタインアミドアンフォプロピオネート（ＣＡＳ１０００８５−６４−１）、Ｎ−アルキルベタインおよびＮ−アルキルアミドベタイン、Ｎ−アルキルスルホベタイン、Ｎ−アルキルアミノプロピオネート、１２〜１８個の炭素原子をもつアルキルジメチルカルボキシメチルアンモニウム塩ならびに脂肪酸アルキルアミドベタイン、例えば脂肪酸アミドプロピルジメチルアミノ酢酸ベタイン。
【００３１】
もちろん、本発明の薬剤は、そのような薬剤に普通に使われる添加剤、例えば染料またはアルコール、例えばエタノール、プロパノール、イソプロパノール、エチレングリコール、１，２−プロピレングリコールおよび１，２，３−プロパントリオール（グリセリン）；可溶化剤、緩衝物質、香油、消泡剤ならびに調髪または整髪成分、例えばラノリン誘導体、コレステロールまたはベタインを含んでもよい。さらに、本発明の薬剤には他の添加剤、例えば膨潤剤および浸透剤、例えば尿素、２−ピロリドン、１−メチル−２−ピロリドンおよびジプロピレングリコールモノメチルエーテルを添加してもよい。上記の添加剤は０．１〜５０重量％、好ましくは１〜２０重量％の量で含まれる。アルコールの添加量は、好ましくは５〜１５重量％である。
【００３２】
本発明の薬剤は、いずれも２５℃で測定して、好ましくは１００〜３０，０００ｍＰａ・ｓの粘度、特に好ましくは３００〜１８，０００ｍＰａ・ｓの粘度、最も好ましくは３００〜５，０００ｍＰａ・ｓの粘度を有する。粘度の表示は、毎秒１２．９の剪断速度でハーケの回転粘度計ＶＴ５５０型で測定したものである。二重間隙シリンダー計測装置ＮＶ型またはＭＶ型を使用した。
【００３３】
酸化処理を実施するための本発明の薬剤は、また二成分製剤の形でも提供でき、使用の直前に純粋なポリマー増粘剤または均一なポリマー増粘剤を含む組成物（成分１）を、酸化剤水溶液、好ましくは過酸化水素溶液（成分２）と混合することによって調製する。
【００３４】
毛髪の脱色またはブロンド染めには、普通同様に酸化性の調合品が使用され、これはいわゆるブロンド染め剤混合物（アルカリ塩および過硫酸ナトリウムまたは過硫酸アンモニウムのような無機の過酸塩の粉末混合物）の溶解によって、過酸化水素水溶液中に含まれる。
【００３５】
使用の前に簡単な振盪または攪拌によって増粘した過酸化水素を含む薬剤と混合され、その完全に粉末を含まない調合形態および使用形態の他に、同時の抜群の貯蔵安定性において、最も強いブロンド染めの性能を保証するヒトの毛髪の脱色またはブロンド染めのための貯蔵安定性の薬剤を提供するという課題がここに存在した。
【００３６】
使用の前に、水性の過酸化水素ゲルを含むそれ自体公知のブロンド染め剤の混合物を、塗布可能なブロンド染め剤と混ぜるが、この場合、この混合はシャーレの中で、または塗布用瓶の中で振盪して行うことができる。ブロンド染め剤の混合物の酸化剤に対する比率は、本発明の６〜１２％の過酸化水素‐ゲルを使用する場合、１：１〜１：３である。
【００３７】
このようにして得られた毛髪の脱色またはブロンド染め用の薬剤を、毛髪に一様に塗布し、室温（２０−２５℃）で１５〜６０分間または加熱状態（３０−５０℃）で１０〜５０分間の作用期間のあと、水ですすぐ。
【００３８】
本発明の特別の実施態様においては、本発明の酸化処理のための薬剤は、酸化毛髪染色剤の酸化性成分としても配合できる。
【００３９】
使用の準備ができた酸化毛髪染色剤は、使用する直前に染色キャリヤー物質を酸化処理のための本発明の薬剤と混合することによって調製される。
【００４０】
酸化剤としては、この場合にもとりわけ１〜１２パーセント、好ましくは６パーセントの濃度の過酸化水素またはその尿素、メラミンまたは臭素酸ナトリウムとの付加化合物が挙げられ、この場合過酸化水素が特に好ましい。
【００４１】
染色キャリヤー物質と酸化処理のための本発明の薬剤は、この場合５：１〜１：３の重量比で互いに混合し、この場合１：１〜１：２の重量比が特に好ましい。
【００４２】
染色キャリヤー物質と酸化処理のための本発明の薬剤のそれぞれのｐＨ値の調節のためには、所望のｐＨ値に応じて、希釈された有機または無機の酸、例えばリン酸、アスコルビン酸および乳酸、またはアルカリ、例えばモノエタノールアミン、トリエタノールアミン、２−アミノ−２−メチル−１−プロパノール、アンモニア、苛性ソーダ液、苛性カリ液およびトリス（ヒドロキシメチル）アミノメタンが使用できる。
【００４３】
染色キャリヤー物質を酸化処理のための本発明の薬剤と混合した後、毛髪染色処理に十分な量、一般に毛髪量に応じて約６０〜２００ｇの、上記で得られた調合済みの酸化毛髪染色剤を毛髪に塗布する。
【００４４】
好ましくは、酸化処理のための薬剤は還元性のパーマネント加工処理の後、毛髪を固定するための薬剤となり得る。
【００４５】
固定剤の使用は、還元性の固定剤（例えばｐＨ値８．５の１０パーセントチオグリコール酸アンモニウム溶液）の毛髪のパーマネント加工に充分な作用期間のあとに行われる。還元性の固定剤の作用期間は、毛髪の状態、薬剤のｐＨ値および固定効果により、また約５〜４５分(加熱状態で５〜２０分、加熱なしで ２０〜４５分）の使用温度によって決まる。毛髪をつぎに水ですすぎ、そのあと２０〜３００ｇ、好ましくは６０〜１５０ｇの本発明の固定剤で（好ましくは実施例１５〜２７により）酸化的に後処理される。約１〜２０分、好ましくは６〜１０分の固定剤の作用期間の後、カーラーは取り外され、必要な場合、カールを外された毛髪はもう一度固定剤で１〜５分間、酸化的に後処理される。つぎに、毛髪は水で濯がれ、理髪され、乾燥される。
【００４６】
このように処理された毛髪は、一様で耐久性のある形態を維持し、抜群にコンディショニングされる。
【００４７】
粘度上昇、問題のない応用、特に製剤が澄んでいるという本発明の薬剤が存在することの利点は、貯蔵中の望ましくない過酸化物の分解、望ましくない粘度の変動または望ましくないｐＨ値の変化を起こすことなく製剤の長期間の安定性を可能にすることである。
【００４８】
以下の実施例は、本発明の対象を更に詳しく説明するためのものである。
【実施例】
【００４９】
実施例１
アンモニウムアクリロイルジメチルタウレート／
ＶＰコポリマー（Ｎｏ．１２）                              ２．００ｇ
過酸化水素                                              １０．００ｇ
エジトロン酸（Ｎｏ．５）                                  ２．０５ｇ
リン酸水素二ナトリウム                                    ０．０４ｇ
１，２，３‐プロパントリオール                          １２．００ｇ
リン酸                                                    ０．１４ｇ
水                                      添加して１００．００ｇとなる量
【００５０】
上記のゲルの粘度は、２５℃において９，５００ｍＰａ・ｓであり、ｐＨ値は３．５である。
【００５１】
実施例２
アンモニウムアクリロイルジメチルタウレート／ベヘネス‐２５
メタクリレートコポリマー（Ｎｏ．１１）                    ２．００ｇ
過酸化水素                                              １２．００ｇ
サリチル酸                                                ０．０５ｇ
リン酸水素二ナトリウム                                    ０．１５ｇ
リン酸                                                    ０．１３ｇ
水、充分に脱塩したもの                  添加して１００．００ｇとなる量
【００５２】
上記のゲルの粘度は、２５℃において１５，０００ｍＰａ・ｓであり、ｐＨ値は４．０である。
【００５３】
実施例３
アクリレート／Ｃ１０−３０アルキルアクリレート交差ポリマー
（Ｎｏ．１２）                                            ２．１０ｇ
過酸化水素                                              １１．００ｇ
エディチドロン酸（Ｎｏ．５）                              ０．１５ｇ
リン酸水素二ナトリウム                                    ０．０５ｇ
１，２，３‐プロパントリオール                          １０．００ｇ
水酸化ナトリウム                                          ０．０９ｇ
水、充分に脱塩したもの                  添加して１００．００ｇとなる量
【００５４】
上記のゲルの粘度は、２５℃において９，５００ｍＰａ・ｓであり、ｐＨ値は３．５である。
【００５５】
実施例４
ポリクアテルニウム‐３７（Ｎｏ．１６）                    ２．５０ｇ
過酸化水素                                              １２．００ｇ
サリチル酸                                                ０．１０ｇ
アセタミノフェン（Ｎｏ．２）                              ０．１０ｇ
１，２，３‐プロパントリオール                          １０．００ｇ
リン酸                                                    ０．１２ｇ
水、充分に脱塩したもの                  添加して１００．００ｇとなる量
【００５６】
上記のゲルの粘度は、２５℃において７，５００ｍＰａ・ｓであり、ｐＨ値は３．５である。
【００５７】
実施例５
ポリクアテルニウム３７、鉱油、ソルビタンオレエート、
ＰＰＧ−１／ＰＰＧ−６トリデセス６、Ｃ１０−１２アルカン／
シクロアルカン（Ｎｏ．１７）                              ２．５０ｇ
過酸化水素                                              １２．００ｇ
サリチル酸                                                ０．１５ｇ
オキシキノリンスルフェート（Ｎｏ．３）                    ０．０５ｇ
１，２，３‐プロパントリオール                          １５．００ｇ
リン酸                                                    ０．０９ｇ
水、充分に脱塩したもの                  添加して１００．００ｇとなる量
【００５８】
上記のゲルの粘度は、２５℃において６，８００ｍＰａ・ｓであり、ｐＨ値は３．５である。
【００５９】
実施例６
アンモニウムアクリロイルジメチルタウレート／ベヘネス‐２５
メタクリレートコポリマー（Ｎｏ．１１）                    ２．００ｇ
過酸化水素                                                ９．００ｇ
サリチル酸                                                ０．１０ｇ
アセタミノフェン（Ｎｏ．２）                              ０．１０ｇ
１，２，３‐プロパントリオール                          １０．００ｇ
リン酸                                                    ０．１７ｇ
水、充分に脱塩したもの                  添加して１００．００ｇとなる量
【００６０】
上記のゲルの粘度は、２５℃において２３，５００ｍＰａ・ｓであり、ｐＨ値は４．０である。
【００６１】
実施例７
アンモニウムアクリロイルジメチルタウレート／ベヘネス‐２５
メタクリレートコポリマー（Ｎｏ．１１）                    １．００ｇ
アンモニウムアクリロイルジメチルタウレート／
ＶＰコポリマー（Ｎｏ．１２）                              １．００ｇ
過酸化水素                                              １０．００ｇ
サリチル酸                                                ０．０５ｇ
リン酸水素二ナトリウム                                    ０．１５ｇ
１，２，３‐プロパントリオール                          １０．００ｇ
リン酸                                                    ０．１１ｇ
水、充分に脱塩したもの                  添加して１００．００ｇとなる量
【００６２】
上記のゲルの粘度は、２５℃において１６，０００ｍＰａ・ｓであり、ｐＨ値は３．５である。
【００６３】
実施例８
アクリレート／Ｃ１０−３０アルキルアクリレート交差ポリマー
（Ｎｏ．９）                                              １．００ｇ
アンモニウムアクリロイルジメチルタウレート／ベヘネス‐２５
メタクリレートコポリマー（Ｎｏ．１１）                    １．００ｇ
過酸化水素                                              １０．００ｇ
サリチル酸                                                ０．０５ｇ
リン酸水素二ナトリウム                                    ０．１５ｇ
３５個のエチレンオキシド基を有するオキシエチル化
されたヒマシ油                                            ０．５０ｇ
４０個のエチレンオキシド基を有するオキシエチル化
された水素添加ヒマシ油                                    １．００ｇ
香油                                                      ０．１５ｇ
１，２‐プロピレングリコール                              ２．００ｇ
エタノール                                                ２．００ｇ
リン酸                                                    ０．１１ｇ
水、充分に脱塩したもの                  添加して１００．００ｇとなる量
【００６４】
上記のゲルの粘度は、２５℃において１９，５００ｍＰａ・ｓであり、ｐＨ値は３．５である。
【００６５】
実施例９
アクリレート／Ｃ１０−３０アルキルアクリレート交差ポリマー
（Ｎｏ．９）                                              ２．００ｇ
過酸化水素                                              １０．００ｇ
サリチル酸                                                ０．０５ｇ
リン酸水素二ナトリウム                                    ０．１５ｇ
１，２，３‐プロパントリオール                          １０．００ｇ
３５個のエチレンオキシド基を有するオキシエチル化
されたヒマシ油                                            ０．５０ｇ
４０個のエチレンオキシド基を有するオキシエチル化
された水素添加ヒマシ油                                    １．９０ｇ
香油                                                      ０．１５ｇ
１，２‐プロピレングリコール                              ２．００ｇ
尿素                                                      ２．００ｇ
イソプロパノール                                          ２．００ｇ
リン酸                                                    ０．１５ｇ
水、充分に脱塩したもの                  添加して１００．００ｇとなる量
【００６６】
上記のゲルの粘度は、２５℃において１３，０００ｍＰａ・ｓであり、ｐＨ値は４．０である。
【００６７】
実施例１０
成分１
アンモニウムアクリロイルジメチルタウレート／ベヘネス‐２５
メタクリレートコポリマー（Ｎｏ．１１）                    ２．００ｇ
成分２
過酸化水素                                                ９．００ｇ
サリチル酸                                                ０．１０ｇ
アセタミノフェン（Ｎｏ．２）                              ０．１０ｇ
１，２，３‐プロパントリオール                          １０．００ｇ
リン酸                                                    ０．１７ｇ
水、充分に脱塩したもの                  添加して９８．００ｇとなる量
【００６８】
上記の成分１と２を、使用する直前に互いに混合する。このゲルの粘度は、２５℃において２２，０００ｍＰａ・ｓであり、ｐＨ値は３．５である。
【００６９】
実施例１１
成分１
アンモニウムアクリロイルジメチルタウレート／ベヘネス‐２５
メタクリレートコポリマー（Ｎｏ．１１）                    ２．００ｇ
１，３‐ビス（ヒドロキシメチル）‐５，５‐ジメチル
イミダゾリジン‐２，４‐ジオン（＋）
（ＣＴＦＡ：ＤＭＤＭハイダントイン）                      ０．３０ｇ
リン酸                                                    ０．２０ｇ
水、充分に脱塩したもの                                  ４７．５０ｇ
成分２
過酸化水素                                                ９．００ｇ
サリチル酸                                                ０．１０ｇ
アセタミノフェン（Ｎｏ．２）                              ０．１０ｇ
１，２，３‐プロパントリオール                          １０．００ｇ
リン酸                                                    ０．１７ｇ
水、充分に脱塩したもの                  添加して５０．００ｇとなる量
【００７０】
上記の成分１と２を、使用する直前に互いに混合する。このゲルの粘度は、２５℃において２３，０００ｍＰａ・ｓであり、ｐＨ値は３．０である。
【００７１】
実施例１２
アンモニウムアクリロイルジメチルタウレート／
ＶＰコポリマー（Ｎｏ．１２）                              ２．００ｇ
過酸化水素                                                ６．００ｇ
エジトロン酸（Ｎｏ．５）                                  ２．０５ｇ
リン酸水素二ナトリウム                                    ０．０４ｇ
１，２，３‐プロパントリオール                          １２．００ｇ
リン酸                                                    ０．１４ｇ
水                                      添加して１００．００ｇとなる量
【００７２】
上記のゲルの粘度は、２５℃において９，３００ｍＰａ・ｓであり、ｐＨ値は３．５である。
【００７３】
実施例１３  ブロンド染め剤
成分１
過硫酸カリウム                                          ２５．００ｇ
過硫酸アンモニウム                                      １８．００ｇ
メタ珪酸ナトリウム                                      ２３．００ｇ
アルギン酸ナトリウム                                      ２．００ｇ
キサンタンガム                                            ２．００ｇ
アクリル酸ポリマー（ＣＴＦＡ：カルボマー）                ０．５０ｇ
パルミチン酸イソプロピル                                ２６．５０ｇ
蜜ロウ                                                    ２．５０ｇ
エチレンジアミノテトラ酢酸                                ０．５０ｇ
１００．００ｇ
【００７４】
上記のブロンド染め剤混合物（成分１）２５ｇを、下記の組成物である過酸化水素を含有したゲル（成分２）２５ｇとシャーレ中で刷毛を用いて均一に攪拌する。
【００７５】
成分２  過酸化水素ゲル
アンモニウムアクリロイルジメチルタウレート／ベヘネス‐２５
メタクリレートコポリマー（Ｎｏ．１１）                    ２．００ｇ
過酸化水素                                                ９．００ｇ
サリチル酸                                                ０．０５ｇ
リン酸水素二ナトリウム                                    ０．１５ｇ
１，２，３‐プロパントリオール                          １０．００ｇ
リン酸                                                    ０．１３ｇ
水、充分に脱塩したもの                  添加して１００．００ｇとなる量
【００７６】
上記のゲルの粘度は、２５℃において２３，０００ｍＰａ・ｓであり、ｐＨ値は３．５である。
このようにして得られたブロンド染め剤を、平均的な茶色の毛髪上に均一に塗布し、室温で３０分間の作用時間の後、温かい水を用いて濯ぎを行い、この毛髪を乾燥させる。このようにして処理された毛髪は、淡いブロンド色の着色色調に漂白される。
【００７７】
実施例１４  酸化毛髪染色剤
成分１  染色キャリヤー物質
エタノール                                                ８．００ｇ
ラウリルエーテル硫酸ナトリウム、２８％水溶液            １０．００ｇ
アンモニア、２５％水溶液                                  ９．００ｇ
アスコルビン酸                                            ０．３０ｇ
亜硫酸ナトリウム                                          ０．４０ｇ
酸化染料混合物、少なくとも１種のカップラーと
少なくとも１種の顕色剤とから成るもの                      ５ミリモル
水                                      添加して１００．００ｇとなる量
【００７８】
使用する直前に、上記の染色キャリヤー物質（成分１）２０ｇと、下記に挙げられた６％過酸化水素‐ゲル（成分２）２０ｇをそれぞれ互いに混合し、このようにして調合済みの酸化毛髪染色剤を得る。
【００７９】
成分２  過酸化水素‐ゲル
アンモニウムアクリロイルジメチルタウレート／
ＶＰコポリマー（Ｎｏ．１２）                              ２．００ｇ
過酸化水素                                                ６．００ｇ
エジトロン酸（Ｎｏ．５）                                  ２．０５ｇ
リン酸水素二ナトリウム                                    ０．０４ｇ
１，２，３‐プロパントリオール                          １２．００ｇ
リン酸                                                    ０．１４ｇ
水                                      添加して１００．００ｇとなる量
【００８０】
上記のゲルの粘度は、２５℃において１０，３００ｍＰａ・ｓであり、ｐＨ値は３．５である。
このようにして得られた調合済みの酸化毛髪染色剤を、引き続いて人間の毛髪上に塗布する。４０℃で３０分間の作用時間の後、この毛髪をシャンプーで洗浄し、水を用いて濯ぎを行い、乾燥させる。
【００８１】
実施例１５  固定剤
アンモニウムアクリロイルジメチルタウレート／
ＶＰコポリマー（Ｎｏ．１２）                              ０．６０ｇ
過酸化水素、５０％水溶液                                  ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．８０ｇ
リン酸水素二ナトリウム                                    ０．０５ｇ
サリチル酸                                                ０．１５ｇ
１，２，３‐プロパントリオール                            １．００ｇ
水酸化ナトリウム                                          ０．０６ｇ
リン酸                                                    ０．０４ｇ
水                                      添加して１００．００ｇとなる量
【００８２】
上記の固定剤は、３．５のｐＨ値を有する。この薬剤の粘度は、２５℃において４５０ｍＰａ・ｓである。
【００８３】
還元的ヘア加工の後、毛髪の固定化を第１１頁（段落番号００３９〜００４５）に記載されるようにして行う。このようにして処理した毛髪は、耐久性のある、均一な変形性を有しており、特に優れた状態にある。
【００８４】
実施例１６  固定剤
アンモニウムアクリロイルジメチルタウレート／
ＶＰコポリマー（Ｎｏ．１２）                              ０．８０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．１０ｇ
リン酸水素二ナトリウム                                    ０．０５ｇ
サリチル酸                                                ０．０５ｇ
１，２，３‐プロパントリオール                            １．００ｇ
水酸化ナトリウム                                          ０．１４ｇ
リン酸                                                    ０．０４ｇ
水                                      添加して１００．００ｇとなる量
【００８５】
上記の固定剤は、２５℃において７００ｍＰａ・ｓの粘度を有し、４．０のｐＨ値を有する。
【００８６】
実施例１７
アンモニウムアクリロイルジメチルタウレート／
ＶＰコポリマー（Ｎｏ．１２）                              ０．７０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．０５ｇ
リン酸水素二ナトリウム                                    ０．０５ｇ
サリチル酸                                                ０．１５ｇ
パンテノール                                              ０．２５ｇ
水酸化ナトリウム                                          ０．１０ｇ
リン酸                                                    ０．０４ｇ
水                                      添加して１００．００ｇとなる量
【００８７】
上記の固定剤は、２５℃において７２０ｍＰａ・ｓの粘度を有し、３．０のｐＨ値を有する。
【００８８】
実施例１８
アンモニウムアクリロイルジメチルタウレート／
ＶＰコポリマー（Ｎｏ．１２）                              ０．７０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．１５ｇ
サリチル酸                                                ０．０５ｇ
ＰＥＧ／ＰＰＧ−２５／２５ジメチコーン                    １．００ｇ
水酸化ナトリウム                                          ０．１０ｇ
リン酸                                                    ０．０４ｇ
水                                      添加して１００．００ｇとなる量
【００８９】
上記の固定剤は、２５℃において６８０ｍＰａ・ｓの粘度を有し、３．５のｐＨ値を有する。
【００９０】
実施例１９
ポリクアテルニウム３７（Ｎｏ．１６）                      ０．８０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．１５ｇ
サリチル酸                                                ０．０５ｇ
１，２，３‐プロパントリオール                            ３．００ｇ
水酸化ナトリウム                                          ０．１４ｇ
リン酸                                                    ０．０４ｇ
水                                      添加して１００．００ｇとなる量
【００９１】
上記の固定剤は、２５℃において７００ｍＰａ・ｓの粘度を有し、３．５のｐＨ値を有する。
【００９２】
実施例２０
ポリクアテルニウム３７（Ｎｏ．１６）                      ０．８０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．１５ｇ
サリチル酸                                                ０．０５ｇ
セチルトリメチルアンモニウムクロリド                      ０．１５ｇ
水酸化ナトリウム                                          ０．１４ｇ
リン酸                                                    ０．０４ｇ
水                                      添加して１００．００ｇとなる量
【００９３】
上記の固定剤は、２５℃において７３０ｍＰａ・ｓの粘度を有し、３．５のｐＨ値を有する。
【００９４】
実施例２１
アンモニウムアクリロイルジメチルタウレート／ベヘネス‐２５
メタクリレートコポリマー（Ｎｏ．１１）                    ０．６０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．７０ｇ
リン酸水素二ナトリウム                                    ０．０５ｇ
サリチル酸                                                ０．１５ｇ
１，２，３‐プロパントリオール                            １．００ｇ
水酸化ナトリウム                                          ０．０６ｇ
リン酸                                                    ０．０４ｇ
水                                      添加して１００．００ｇとなる量
【００９５】
上記の固定剤は、２５℃において５００ｍＰａ・ｓの粘度を有し、３．０のｐＨ値を有する。
【００９６】
実施例２２
アンモニウムアクリロイルジメチルタウレート／ベヘネス‐２５
メタクリレートコポリマー（Ｎｏ．１１）                    ０．７０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．２０ｇ
リン酸水素二ナトリウム                                    ０．０５ｇ
サリチル酸                                                ０．０５ｇ
１，２，３‐プロパントリオール                            １．００ｇ
水酸化ナトリウム                                          ０．１４ｇ
リン酸                                                    ０．０４ｇ
水                                      添加して１００．００ｇとなる量
【００９７】
上記の固定剤は、２５℃において７５０ｍＰａ・ｓの粘度を有する。
【００９８】
実施例２３
アンモニウムアクリロイルジメチルタウレート／ベヘネス‐２５
メタクリレートコポリマー（Ｎｏ．１１）                    ０．８０ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．０５ｇ
リン酸水素二ナトリウム                                    ０．０５ｇ
サリチル酸                                                ０．１５ｇ
パンテノール                                              ０．２５ｇ
水酸化ナトリウム                                          ０．１０ｇ
リン酸                                                    ０．０４ｇ
水                                      添加して１００．００ｇとなる量
【００９９】
上記の固定剤は、２５℃において８００ｍＰａ・ｓの粘度を有し、３．５のｐＨ値を有する。
【０１００】
実施例２４
アクリレート／Ｃ１０−３０アルキルアクリレート交差ポリマー
（Ｎｏ．９）                                              ０．６５ｇ
過酸化水素                                                ５．００ｇ
サリチル酸                                                ０．０５ｇ
リン酸水素二ナトリウム                                    ０．１５ｇ
ポリオキシエチレン（２０）ソルビタン‐モノパルミテート
（ＣＴＦＡ：ポリソルベート４０）                          １．００ｇ
香油                                                      ０．１５ｇ
１，２，３‐プロパントリオール                            １．００ｇ
３５個のエチレンオキシド基を有するオキシエチル化
されたヒマシ油                                            ０．５０ｇ
４０個のエチレンオキシド基を有するオキシエチル化
された水素添加ヒマシ油                                    １．００ｇ
パンテノール                                              ０．２１ｇ
エタノール                                                ２．００ｇ
水酸化ナトリウム                                          ０．１２ｇ
リン酸                                                    ０．０４ｇ
水、充分に脱塩したもの                  添加して１００．００ｇとなる量
【０１０１】
上記の固定剤は、２５℃において４５０ｍＰａ・ｓの粘度を有し、３．５のｐＨ値を有する。
【０１０２】
実施例２５
アクリレート／Ｃ１０−３０アルキルアクリレート交差ポリマー
（Ｎｏ．９）                                              ０．７５ｇ
過酸化水素                                                ５．００ｇ
ポリオキシエチレン（２０）ソルビタン‐モノパルミテート
（ＣＴＦＡ：ポリソルベート４０）                          １．００ｇ
香料                                                      ０．３０ｇ
エジトロン酸（Ｎｏ．５）                                  ０．８５ｇ
リン酸水素二ナトリウム                                    ０．５０ｇ
サリチル酸                                                ０．０５ｇ
６０個のエチレンオキシド基を有するオキシエチル化
された水素添加ヒマシ油                                    １．００ｇ
（ＣＴＦＡ：ＰＥＧ−６０水素添加ヒマシ油）
香油                                                      ０．３０ｇ
１，２‐プロピレングリコール                              ２．００ｇ
水酸化ナトリウム                                          ０．０６ｇ
リン酸                                                    ０．０４ｇ
水、充分に脱塩したもの                  添加して１００．００ｇとなる量
【０１０３】
上記の固定剤は、２５℃において６００ｍＰａ・ｓの粘度を有し、３．５のｐＨ値を有する。
【０１０４】
実施例２６
アンモニウムアクリロイルジメチルタウレート／ベヘネス‐２５
メタクリレートコポリマー（Ｎｏ．１１）                    ０．３０ｇ
アンモニウムアクリロイルジメチルタウレート／
ＶＰコポリマー（Ｎｏ．１２）                              ０．３２ｇ
過酸化水素                                                ５．００ｇ
エジトロン酸（Ｎｏ．５）                                  ０．８５ｇ
サリチル酸                                                ０．０５ｇ
６０個のエチレンオキシド基を有するオキシエチル化
された水素添加ヒマシ油                                    １．００ｇ
（ＣＴＦＡ：ＰＥＧ−６０水素添加ヒマシ油）
香油                                                      ０．３０ｇ
水酸化ナトリウム                                          ０．０６ｇ
リン酸                                                    ０．０７ｇ
水、充分に脱塩したもの                  添加して１００．００ｇとなる量
【０１０５】
上記の固定剤は、２５℃において６００ｍＰａ・ｓの粘度を有し、３．５のｐＨ値を有する。
【０１０６】
実施例２７
アンモニウムアクリロイルジメチルタウレート／ベヘネス‐２５
メタクリレートコポリマー（Ｎｏ．１１）                    ０．３２ｇ
アクリレート／Ｃ１０−３０アルキルアクリレート交差ポリマー
（Ｎｏ．９）                                              ０．３２ｇ
過酸化水素                                                ５．００ｇ
エジトロン酸（Ｎｏ．５）                                  ０．８５ｇ
サリチル酸                                                ０．０５ｇ
６０個のエチレンオキシド基を有するオキシエチル化
された水素添加ヒマシ油                                    １．００ｇ
（ＣＴＦＡ：ＰＥＧ−６０水素添加ヒマシ油）
香油                                                      ０．３０ｇ
水酸化ナトリウム                                          ０．０６ｇ
リン酸                                                    ０．０６ｇ
水、充分に脱塩したもの                  添加して１００．００ｇとなる量
【０１０７】
上記の固定剤は、２５℃において７５０ｍＰａ・ｓの粘度を有し、４．０のｐＨ値を有する。
【国際調査報告】
2007517823.tif 000007
2007517823.tif 000008
2007517823.tif 000009
2007517823.tif 000010
2007517823.tif 000011
2007517823.tif 000012